(57)【特許請求の範囲】
【請求項１】
表面に還元性の官能基を有する樹脂粒子を作製する工程と、
前記樹脂粒子表面に金属微粒子を固定する工程と、
前記金属微粒子を有する樹脂粒子表面をシリカ層で被覆しコア・シェル粒子を作製する工程と、
前記コア・シェル粒子を加熱することにより前記樹脂粒子を分解、除去し、中空粒子を作製する工程と、
レーザー光を照射することにより前記金属微粒子を除去すると共に、前記中空粒子のシェルに貫通穴を形成する工程とを有する穴あき中空シリカ粒子の製造方法。
【請求項２】
前記樹脂粒子表面に金属微粒子を固定する工程が、水中に分散させた樹脂粒子表面に四塩化金酸（ＨＡｕＣｌ4）から還元させた金を吸着、成長させる工程であり、該水中における四塩化金酸の濃度が１．０×１０-7ｍｏｌ／ｄｍ3以上１．０×１０-3ｍｏｌ／ｄｍ3以下である請求項１に記載の穴あき中空シリカ粒子の製造方法。
【請求項３】
前記樹脂粒子を水中に分散させた分散液がポリビニルピロリドンを含み、該ポリビニルピロリドンの重量平均分子量が、５０００以上４０００００以下とする請求項２に記載の穴あき中空シリカ粒子の製造方法。
【請求項４】
前記コア・シェル粒子を作製する工程において、樹脂粒子表面を被覆するシリカ層の平均厚みが２ｎｍ以上１００ｎｍ以下である請求項１〜３のいずれかに記載の穴あき中空シリカ粒子の製造方法。
【発明の詳細な説明】
【技術分野】
【０００１】
本発明は、穴あき中空シリカ粒子の製造方法に関するものである。
【背景技術】
【０００２】
近年、殻の内部に空洞が形成された中空粒子が注目されている。中空粒子は、空洞が存在するため、殻を構成する材料の物性とは異なる物性を示す。例えば、中空粒子の空洞内に空気が存在している場合、空気の屈折率、誘電率および密度は小さいので、中空粒子全体としての見かけの屈折率、誘電率および密度は、それぞれ、殻を構成する材料の屈折率、誘電率および密度に比べて小さくなる。これを利用して、殻がシリカからなる中空シリカ粒子は低屈折率材料として実用化されており、例えば、画像表示装置などの反射防止膜を構成する低屈折率材料として用いられている。また、中空シリカ粒子を低誘電率材料や低密度のフィラーなどとして用いることもできる。
【０００３】
また、空洞内に別の材料を入れることで、様々な機能をもたせることができる。この場合、中空粒子は極めて微小な容器のように機能する。例えば、医薬品や化粧品の分野では、中空粒子内部に有効成分を内包した徐放性医薬品や徐放性化粧品の開発が行われている。また、中空粒子を、外部物質と接触すると変質して劣化してしまう物質を外界から隔離する保護材や、体内の作用箇所まで医薬品を送り届けるための運搬体（ドラッグデリバリーシステムの担体）などとして活用しようとする研究も行われている。また、製紙分野では、内部に染料やインクを内包したマイクロカプセルが、感圧紙の発色部材として用いられている。
【０００４】
中空粒子は上記以外にも様々な用途に応用されることが期待されているが、光学的に透明であることが求められる用途では、中空粒子の粒子径は可視光の波長に比べて十分小さく、ナノサイズであることが求められる。また、ナノサイエンスおよびナノテクノロジーに代表される、極めて微小な材料を対象とする科学技術の発展の中で、中空粒子についてもナノサイズのものが求められている。この場合、ナノ粒子であることの特徴をより効果的に発現させるためには、ナノ粒子が互いに凝集せず、１個１個が単独で存在する、分散性のよいものであることが重要である。
さらに、前記空洞内に別の材料を入れること等を考慮すると、上記ナノサイズの中空粒子の殻にナノサイズの穴（ホール）を有する中空粒子の開発が必要である。
【０００５】
前記中空シリカ粒子の製法としては、例えば、エアロゾル法により基本粒子を製造し加熱、乾燥する方法、金属化合物水性ゾルを噴霧、乾燥し焼成する方法、ｗ／ｏ型またはｏ／ｗ／ｏ型エマルジョンを調製し加熱して水および油を除去する方法等が提案されている。しかし、これらの製法により得られた中空粒子はいずれも、粒子径が大きく、外殻（シェル）層の厚みが大きいが傾向にある（例えば、特許文献１参照）。
また、チタニウムアルコキシド及び／またはシリコンアルコキシドのアルコール溶液中またはアルコール／水混合溶液中に、スチレン重合体またはスチレン／ジビニルベンゼン共重合体の球状重合体粒子を均一に分散せしめ、加水分解反応により該球状重合体粒子の表面に均一なチタニウム化合物またはシリコン化合物被覆層を設け、さらに必要に応じ、加熱処理するコア・シェル粒子の製造方法が開示されている（例えば、特許文献２参照）。
【０００６】
一方、粒子内に細孔を有する粒子としては、例えば、有機性溶液中でシラン化合物を加水分解、縮合した球状シリカ水和物微粒子中のシラノール基に、沸点が１２０℃以上のアルコールを結合せしめ、焼成することにより得られる、粒子内細孔の細孔径が５０Å以下の多孔質球状シリカ粒子が開示されている（例えば、特許文献３参照）。
また、短軸、長軸を有し、長軸を回転軸とする回転対称性をもつ形状の核粒子を炭酸ストロンチウムで作製し、この表面をシリカ層により被覆し、その後希塩酸中で炭酸ストロンチウム核粒子を溶解除去することにより、外殻の内部に外形とほぼ相似形状の空洞が形成された中空シリカ粒子が開示されている（例えば、特許文献４参照）。
【先行技術文献】
【特許文献】
【０００７】
【特許文献１】特開平４−２１０２２８号公報
【特許文献２】特開平４−３０２５９２号公報
【特許文献３】特開平１−２３０４２１号公報
【特許文献４】特開２０１０−３７１３７号公報
【発明の概要】
【発明が解決しようとする課題】
【０００８】
しかしながら、前記の各方法によれば、粒子径の小さい中空シリカ粒子は得られるものの、細孔や空洞は粒子の内部に形成され、外殻に十分な大きさの穴を形成することはできなかった。また、従来の方法により得られる中空シリカ粒子において外殻に形成される穴は、粒子の製造過程において内部からコア成分がガス状で流出する等により形成されるため、例えば中空シリカ粒子内部に別の材料を導入するのに十分な形状、大きさを有していないものであった。
本発明は、上記の状況に鑑みなされたもので、粒子径がナノサイズであり、かつ内部が中空で、しかもシリカ層からなる外殻に十分な大きさの貫通穴を有する中空シリカ粒子を効率的に得ることが可能な穴あき中空シリカ粒子の製造方法を提供することを課題とするものである。
【課題を解決するための手段】
【０００９】
本発明者らは、上記目的を達成するために鋭意研究を重ねた結果、レーザー光照射により金属微粒子がプラズモン励起されることにより、金属微粒子近傍のシリカ層が選択的にエッチングできる効果を利用して、外殻に貫通穴を有する穴あき中空シリカ粒子を効率的に製造できることを見出した。
【００１０】
すなわち、本発明は、
（１）  表面に還元性の官能基を有する樹脂粒子を作製する工程と、
前記樹脂粒子表面に金属微粒子を固定する工程と、
前記金属微粒子を有する樹脂粒子表面をシリカ層で被覆しコア・シェル粒子を作製する工程と、
前記コア・シェル粒子を加熱することにより前記樹脂粒子を分解、除去し、中空粒子を作製する工程と、
レーザー光を照射することにより前記金属微粒子を除去すると共に、前記中空粒子のシェルに貫通穴を形成する工程とを有する穴あき中空シリカ粒子の製造方法、
（２）  前記樹脂粒子表面に金属微粒子を固定する工程が、水中に分散させた樹脂粒子表面に四塩化金酸（ＨＡｕＣｌ4）から還元させた金を吸着、成長させる工程であり、該水中における四塩化金酸の濃度が１．０×１０-7ｍｏｌ／ｄｍ3以上１．０×１０-3ｍｏｌ／ｄｍ3以下である（１）に記載の穴あき中空シリカ粒子の製造方法、
（３）  前記樹脂粒子を水中に分散させた分散液がポリビニルピロリドンを含み、該ポリビニルピロリドンの重量平均分子量が、５０００以上４０００００以下である（２）に記載の穴あき中空シリカ粒子の製造方法、及び
（４）  前記コア・シェル粒子を作製する工程において、樹脂粒子表面を被覆するシリカ層の平均厚みが２ｎｍ以上１００ｎｍ以下とする（１）〜（３）のいずれかに記載の穴あき中空シリカ粒子の製造方法、
を提供するものである。
【発明の効果】
【００１１】
本発明の前記（１）の発明によれば、粒子径がナノサイズであり、かつ内部が中空で、しかもシリカ層からなる外殻に十分な大きさの貫通穴を有する穴あき中空シリカ粒子を効率的に得ることができる。
前記（２）の発明によれば、さらに前記貫通穴の大きさを制御しつつ、外殻に十分な大きさの貫通穴を有する穴あき中空シリカ粒子を効率的に得ることができる。
前記（３）の発明によれば、さらに前記貫通穴の大きさを制御しつつ、外殻に十分な大きさの貫通穴を有する穴あき中空シリカ粒子を効率的に得ることができる。
前記（４）の発明によれば、さらに中空粒子形状を維持しつつ確実にシェルに貫通する穴を形成することができ、外殻に十分な大きさの貫通穴を有する穴あき中空シリカ粒子を効率的に得ることができる。
【図面の簡単な説明】
【００１２】
【図１】本発明の実施例１で得られた金微粒子を担持した樹脂粒子の透過型電子顕微鏡（ＴＥＭ）写真である。
【図２】本発明の実施例１で得られたシリカ層で被覆したコア・シェル粒子のＴＥＭ写真である。
【図３】本発明の実施例１で得られた焼成後の中空粒子のＴＥＭ写真である。
【図４】（Ａ）は本発明の実施例１で得られたレーザー光照射後の中空粒子のＴＥＭ写真であり、（Ｂ）はその拡大写真である。
【図５】レーザー光照射前後の中空粒子の紫外・可視吸収スペクトルである。
【図６】金微粒子を担持していない中空粒子の、レーザー光照射後のＴＥＭ写真である。
【発明を実施するための形態】
【００１３】
以下、本発明を実施形態により説明する。
本実施形態の穴あき中空シリカ粒子の製造方法は、表面に還元性の官能基を有する樹脂粒子を作製する工程と、前記樹脂粒子表面に金属微粒子を固定する工程と、前記金属微粒子を有する樹脂粒子表面をシリカ層で被覆しコア・シェル粒子を作製する工程と、前記コア・シェル粒子を加熱することにより前記樹脂粒子を分解、除去し、中空粒子を作製する工程と、レーザー光を照射することにより前記金属微粒子を除去すると共に、前記中空粒子のシェルに貫通穴を形成する工程とを有することを特徴とする。
【００１４】
以下、本実施形態の穴あき中空シリカ粒子の製造方法の各工程について説明する。
＜表面に還元性の官能基を有する樹脂粒子を作製する工程＞
本実施形態における樹脂粒子は、後述するコア・シェル粒子のコア粒子となるものである。該樹脂粒子は、後述する樹脂粒子表面に金属微粒子を成長させる工程で、水溶液中で効率的に金属化合物から金属を還元させる観点から、表面に還元性の官能基（詳細には、水溶性貴金属化合物を還元する官能基）を有している必要がある。該官能基としては、アミノ基、アンモニウム基、水酸基、アルデヒド基、グリシジル基、チオール基等が挙げられる。これらの中では、特にアミノ基が好ましく用いられ、該アミノ基としては第１級アミノ基がより好ましい。
【００１５】
樹脂粒子用に用いられる高分子材料としては、特に制限されないが、水溶性あるいは水溶性溶剤に溶解しない通常の高分子材料が好ましい。具体的には、ポリ塩化ビニル（ＰＶＣ）、ポリメタクリル酸メチル（ＰＭＭＡ）、ポリビニルアルコール（ＰＶＡ）、ポリアクリロニトリル（ＰＡＮ）、ポリスチレン（ＰＳ）などのビニル系ポリマー；ポリオキシメチレン（ＰＯＭ）などのポリエーテル；ポリラクトン、ポリエチレンテレフタレート（ＰＥＴ）などのポリエステル；ポリカーボネート（ＰＣ）；ナイロン６、ナイロン６６などのポリアミド；ポリウレタン；ポリブタジエン（ＰＢｄ）、ポリイソプレン（ＰＩＰ）などのジエン系ポリマー；メラミン・ベンゾグアナミン系ポリマー；芳香族系ポリマー；ポリイミド；ポリカーボネート；ポリウレタン；ポリシラン；ポリシロキサン；ポリカプロラクトン；ポリ環状チオエーテルなどの硫黄系高分子；セルロース、蛋白質、ＤＮＡなどの天然高分子等が挙げられる。これらの中では、ポリ塩化ビニル、ポリメタクリル酸メチル、ポリスチレン、硫黄系高分子などが好適な材料として用いられる。
【００１６】
前記樹脂粒子に還元性の官能基を導入する手段としては、種々の方法が採用される。例えば、樹脂粒子の重合に際して還元性の官能基を元々側鎖等に有するモノマーを用いて重合を行ってもよいし、得られた樹脂粒子の表面に後処理で還元性の官能基を導入してもよい。
上記特定のモノマーの重合により官能基としてアミノ基を導入する場合に、好適に用いられるモノマーとしては、アミノアルキル基含有（メタ）アクリル酸エステル類、アミノアルコキシアルキル基含有（メタ）アクリル酸エステル類、Ｎ−アミノアルキル基含有（メタ）アクリルアミド類等が挙げられる。また、アンモニウム基を導入する場合に好適に用いられるモノマーとしては、上記各モノマーの塩化メチレン、硫酸ジメチル、硫酸ジエチル等による４級塩等が挙げられる。
【００１７】
また、前記得られた樹脂粒子の表面に後処理で還元性の官能基を導入する方法としては、例えば樹脂粒子を作製した後に、粒子表面に発生させた重合開始点から、所望の官能基を有するモノマーを粒子表面にグラフト重合する方法が挙げられる。重合開始点は、微小粒子とモノマーとの共存下にγ線などを照射して発生させることができる。また、重合開始点を予め微小粒子表面に電子線照射等により発生させてからモノマーと接触させてグラフト鎖を成長させても良い。
【００１８】
上記還元性の官能基を有する樹脂粒子の一部は、いわゆる陰イオン交換樹脂であってもよい。陰イオン交換樹脂は表面の官能基の数も多く、しかも多数の微細孔を有し多孔性であることから比表面積が大きく、より粒径の小さな貴金属ナノ粒子を表面に分散・固定することができるため好ましい。
イオン交換樹脂は一般には次のようにして製造される。すなわち、スチレンとジビニルベンゼンとを混合し、重合開始剤を加えて、懸濁重合法によりラジカル重合を行って、三次元的に架橋された共重合体を得、この共重合体に官能基を導入することにより形成される。陰イオン交換樹脂とする場合には、ルイス酸の存在下、ハロアルキル化を行いハロアルキル基を導入し、次いでアミノ化を行う方法がとられる。したがって、イオン交換樹脂を用いる場合には、アミノ基、第４級アミノ基は、通常メチレン基、エチレン基などのアルキレン基を介してベースポリマーに連結されている。イオン交換樹脂には大別してゲル型とポーラス型（多孔性型）があり、ゲル型は、水中で膨潤して生じるミクロ孔を有し、この細孔内をイオンが移動する。この孔の大きさはジビニルベンゼンの架橋度によって決まり、ジビニルベンゼンが多いほどミクロ孔が小さい。一方、ポーラス型はミクロ孔以外にマクロ孔を有し、大分子量の分子が粒内に拡散できる構造となっている。
【００１９】
なお、本実施形態に用いられる表面に還元性の官能基を有する樹脂粒子において、該官能基濃度は１．０×１０-2ｍｅｑ／ｇ〜１．０ｍｅｑ／ｇの範囲とすることが好ましく、より好ましくは０．５×１０-2ｍｅｑ／ｇ〜０．５ｍｅｑ／ｇの範囲であり、さらに好ましくは０．１２５ｍｅｑ／ｇ程度である。
【００２０】
本実施形態における金属微粒子の担体となる樹脂粒子の形状は特に限定されないが、略球状の樹脂粒子であることが好ましい。ここで、略球状とは樹脂粒子の投影断面形状の最短径に対する最長径の比で定義される形状因子が０．８以上であるものを９５％以上含むものをいう。
また、その大きさも特に制限されず、平均粒子径は金属微粒子を担持する樹脂粒子の用途に応じ適宜設定されればよいが、１０ｎｍ以上１０００ｎｍ以下が好ましく、より好ましくは５０ｎｍ以上１０００ｎｍ以下、さらに好ましくは２５０ｎｍ以上  １０００ｎｍ以下である。当該平均粒子径は、球状粒子の場合は直径、楕円形粒子の場合は、長径であり、透過型電子顕微鏡（ＴＥＭ）観察から、粒子約１００個の粒子径分布を作り、平均値を求めたものである。
【００２１】
＜樹脂粒子表面に金属微粒子を固定する工程＞
本工程は、前記工程により得られた表面に還元性の官能基を有する樹脂粒子表面に金属微粒子を固定する工程である。本工程においては、例えば、還元性の官能基を有する樹脂粒子料を分散させた水溶液に金属化合物を加え、室温下で該水溶液を攪拌することにより金属イオンが金属原子に還元され、金属原子の凝集が起こり、樹脂粒子表面に金属微粒子が吸着、成長し固定される。
【００２２】
本実施形態においては、上記金属微粒子を構成する金属として、金、銀や、白金、ルテニウム、ロジウム、パラジウム、オスミウム及びイリジウムなどの白金族元素が好ましいものとして例示される。また本実施形態においては、金属微粒子を形成するために用いられる金属前駆体である金属化合物は、水溶液として用いられることから、水溶性であればよく、これ以外に特に限定されるものではない。
【００２３】
例えば、水溶性の金属化合物としては、金属の水酸化物、塩化物、カルボン酸塩および硝酸塩、塩化金属酸およびその塩、金属錯体化合物などが挙げられる。さらに水溶性金属化合物について具体的に説明すると、水溶性の金化合物の好ましい例としては、例えば、四塩化金酸（ＨＡｕＣｌ4）、四塩化金酸のアルカリ金属塩、三塩化金（ＡｕＣｌ3）、シアン化金（ＡｕＣＮ）、シアン化金カリウム｛Ｋ〔Ａｕ（ＣＮ）2〕｝、三塩化ジエチルアミン金酸〔（Ｃ2Ｈ5）2ＮＨ・ＡｕＣｌ3〕、エチレンジアミン金錯体（例えば、塩化物錯体（Ａｕ［Ｃ2Ｈ4（ＮＨ2）2］Ｃｌ3））、ジメチル金β−ジケトン誘導体金錯体（例えば、ジメチル金アセチルアセトナート（（ＣＨ3）2Ａｕ［ＣＨ3ＣＯＣＨＣＯＣＨ3］）、（ＣＨ3）2Ａｕ（ＣＦ3ＣＯＣＨＣＯＣＨ3）、（ＣＨ3）2Ａｕ（ＣＦ3ＣＯＣＨＣＯＣＦ3）、（Ｃ2Ｈ5）2Ａｕ（ＣＨ3ＣＯＣＨＣＯＣＨ3）、（ＣＨ3）2Ａｕ（Ｃ6Ｈ5ＯＯＣＨＣＯＣＦ3））などを挙げることができる。
【００２４】
また白金族元素としては、ルテニウム、ロジウム、パラジウム、オスミウム、イリジウム、白金が挙げられる。これらのうち、水溶性の白金化合物としては、白金の水酸化物、塩化物、カルボン酸塩および硝酸塩、塩化白金酸およびその塩、白金錯体化合物などが挙げられる。水溶性の白金化合物の具体例としては、例えば、塩化白金、塩化白金酸、塩化白金酸カリウム、ビス（エチレン白金）クロライド、シス−ジクロルジアミン白金（II）、シス−ジクロル−ビス−トリフェニルスルフィン白金（II）、白金（II）アセチルアセトネートなどが挙げられ、またルテニウム、ロジウム、パラジウム、オスミウム、イリジウムなどの他の白金族や銀についても、金または白金と同様の水溶性化合物が挙げられる。
これらの金属化合物は単独で用いられてもよいし、必要であれば２種以上を併用してもよい。また金属化合物の水溶液は該金属化合物が水に溶解されたものであるが、必要であれば水の他に水溶性の有機溶剤が溶媒として含まれていてもよい。
【００２５】
本実施形態においては、還元を行う水溶液中の金属化合物の濃度は、用いる化合物の種類、固体高分子材料に分散・固定する貴金属の量等種々の条件によって異なり特に限定されないが、１．０×１０-7ｍｍｏｌ／ｄｍ3以上１．０×１０-3ｍｍｏｌ／ｄｍ3以下の濃度で用いることが好ましく、より好ましくは１．０×１０-6ｍｍｏｌ／ｄｍ3以上１．０×１０-4ｍｍｏｌ／ｄｍ3以下である。
特に用いる金属化合物が四塩化金酸（ＨＡｕＣｌ4）である場合、四塩化金酸の濃度は１．０×１０-7ｍｍｏｌ／ｄｍ3以上１．０×１０-3ｍｍｏｌ／ｄｍ3以下であることが好ましく、より好ましくは１．０×１０-6ｍｍｏｌ／ｄｍ3以上５．０×１０-5ｍｍｏｌ／ｄｍ3以下である。濃度が１．０×１０-7ｍｍｏｌ／ｄｍ3より希薄すぎると金が樹脂粒子上に還元析出できなくなる場合があり、１．０×１０-3ｍｍｏｌ／ｄｍ3より濃厚すぎると、樹脂粒子上だけでなく溶液中でも金の還元析出が起こってしまう場合がある。また、四塩化金酸の濃度を上記範囲とすることにより、固定化される金微粒子の粒径を制御することができる。
【００２６】
また、金属化合物の樹脂粒子に対する量は、分散・固定された金属微粒子の大きさ、並びに樹脂粒子表面にどの程度の量の金属を分散・固定するかにより異なる。金属の樹脂粒子への担持量は、水溶液の濃度と量により、例えば０．４０質量％以上３５    質量％以下の範囲で調整することができる。したがって、金属担持量に応じて、水溶液の濃度や溶液の使用量を決めればよい。
【００２７】
樹脂粒子表面に金微粒子を形成させる場合、先ず、水に樹脂粒子を分散させ、この樹脂粒子分散液に前記金化合物が添加される。金化合物は直接反応溶液である水に加えられてもよいが、予め水溶液とされた後反応溶液を構成する水に加えられることが好ましい。このとき金化合物は一度に加えられてもよいし、複数回に分けて加えられてもよい。反応溶液はゆっくりと攪拌されることが好ましい。また、樹脂粒子を分散させた後に金化合物を加えることが好ましいが、金化合物を水に溶解した後、これに担体材料を分散させてもよい。
【００２８】
樹脂粒子は通常疎水性であることから、水に対する濡れが悪いが、超音波をかけて分散させることにより、水への分散は可能である。このとき必要であれば、メタノールなどの水溶性有機溶媒を加えるなどの方法を採用してもよいし、溶液中にポリビニルピロリドン（ＰＶＰ）などの水溶性高分子を加えるなどしてもよい。
金微粒子を固定化するための反応溶液として用いられる水は、水であればどのようなものでもよく特に限定されるものではないが、形成された金微粒子への不純物の混入、付着を防ぐ意味からも、蒸留、イオン交換処理、フィルター処理、各種吸着処理等により有機不純物、金属イオンを除去したものが好ましい。温度は、使用される樹脂粒子の軟化が起こらない範囲で、かつ溶剤の沸点以下、たとえば反応溶液として水を用いる場合、水の沸点（１００℃）以下であればよく、特に限定されないが、通常０℃から９０℃までの範囲とされる。
【００２９】
また、反応水溶液には、樹脂粒子、金化合物のほかに、必要に応じ前記したようにポリビニルピロリドンやポリビニルアルコール、ポリアクリルアミドなどの水溶性高分子などが加えられることが好ましい。これらは樹脂粒子の分散や金微粒子の保護剤として添加されるが、その場合には、それらの濃度は１．０×１０-6ｍｏｌ／ｄｍ3      以上１．０×１０-3ｍｏｌ／ｄｍ3以下とすることが好ましく、２．０×１０-5ｍｏｌ／ｄｍ3以上７．０×１０-4ｍｏｌ／ｄｍ3以下とすることがより好ましい。
【００３０】
上記反応水溶液中に水溶性高分子を含む場合、該水溶性高分子の分子量により、樹脂粒子表面に固定される金属微粒子の粒径を制御することができる。例えば、水溶性高分子として前記ポリビニルピロリドンを用いる場合には、上記粒径制御の観点から、重量平均分子量が５０００以上４０００００以下のものを用いることが好ましく、４００００以上３６００００以下のものを用いることがより好ましい。
なお、上記数平均分子量は、ゲルパーミエーションクロマトグラフィ（ＧＰＣ）を用いて測定した。ＧＰＣは、ＨＬＣ−８１２０ＧＰＣ、ＳＣ−８０２０（東ソー（株）社製）を用い、ＴＨＦ（テトラヒドロフラン）を溶離液として、ＩＲ検出器を用いて測定を行った。その結果から、ｐｏｌｙｓｔｙｌｅｎｅ標準試料による検量線から数平均分子量を求めた。
【００３１】
また、本実施形態において、金属を還元させる水溶液には、必要に応じて還元剤を加えてもよい。該還元剤としては、重量分析で用いる金属イオンの還元剤を用いることができる。このような還元剤は、無機系であっても、有機系であってもよく、無機系還元剤としては、水素化ホウ素ナトリウム（ＮａＢＨ4）、二酸化硫黄（ＳＯ2）、亜硝酸ナトリウム（ＮａＮＯ2）などが挙げられ、有機系還元剤としては、ヒドラジン、ホルムアルデヒド、メタノール、クエン酸およびその塩、シュウ酸およびその塩、グルコース、エチレングリコールが挙げられる。さらに、ホルムアルデヒド（ＨＣＨＯ）、クエン酸およびその塩（クエン酸ナトリウム塩、クエン酸マグネシウム塩など)、グルコース、エチレングリコールなども用いることができる。
【００３２】
本実施形態において、樹脂粒子表面に担持された金属微粒子の平均粒子径は、後述する中空シェル粒子に形成する貫通穴の径との関係から、２ｎｍ以上１００ｎｍ以下とすることが好ましく、１４ｎｍ以上３２ｎｍ以下とすることがより好ましい。
なお、上記金属微粒子の平均粒子径も、前記同様、透過型電子顕微鏡（ＴＥＭ）観察から、金属微粒子約１００個の粒子径分布を作り、平均値を求めたものである。
【００３３】
＜コア・シェル粒子を作製する工程＞
本工程では、前記工程により得られた表面に金属微粒子が形成された樹脂粒子（以下、これを単に「コア樹脂粒子」と称する場合がある）の表面を、シリカ層により被覆してコア・シェル粒子を作製する。なお、本実施形態におけるシリカとは、無水物及び含水物を含む酸化ケイ素を意味する。
具体的に上記コア・シェル粒子は、例えば、前記コア樹脂粒子を分散させた分散体中に、シリコンアルコキシドと塩基性触媒とを加えて、シリコンアルコキシドの加水分解反応によって生じるシリカ層によって前記コア樹脂粒子の表面を被覆することによって形成される。
【００３４】
前記シリコンアルコキシドとしては、下記一般式（Ｉ）で表される少なくとも１種の化合物を用いることが好ましい。
Ｒ1dＳｉ（ＯＲ2）4-d   ・・・  （Ｉ）
（式中、Ｒ1、Ｒ2は独立して１価の有機基を示し、ｄは０〜３の整数を示す。）
上記一般式（Ｉ）において、Ｒ1、Ｒ2で表される１価の有機基としては、アルキル基、アルケニル基、アリール基、アリル基、グリシジル基等を挙げることができる。なかでも、Ｒ1、Ｒ2で表される１価の有機基は、アルキル基またはフェニル基であることが好ましい。
【００３５】
ここで、前記アルキル基としては、メチル基、エチル基、プロピル基、ブチル基等が挙げられ、好ましくは炭素数１〜５であり、これらのアルキル基は鎖状でも、分岐していてもよく、さらに水素原子がフッ素原子等に置換されていてもよい。前記アリール基としては、フェニル基、ナフチル基、メチルフェニル基、エチルフェニル基、クロロフェニル基、ブロモフェニル基、フルオロフェニル基等を挙げることができる。また前記アルケニル基としては、例えばビニル基、プロペニル基、３−ブテニル基、３−ペンテニル基、３−ヘキセニル基を挙げることができる。
また、ｄは０または１であることが好ましく、０であることが特に好ましい。
【００３６】
一般式（Ｉ）で表される化合物の具体例としては、例えば、テトラメトキシシラン、テトラエトキシシラン、テトラ−ｎ−プロポキシシラン、テトラ−ｉｓｏ−プロポキシシラン、テトラ−ｎ−ブトキシラン、テトラ−ｓｅｃ−ブトキシシラン、テトラ−ｔｅｒｔ−ブトキシシラン、テトラフェノキシシランなどを挙げることができ、特に好ましい化合物としてはテトラメトキシシラン、テトラエトキシシランが挙げられる。これらは、１種あるいは２種以上を同時に使用してもよい。
【００３７】
前記分散体における分散媒としては、アルコール類を主成分とするアルコール系溶媒であるのがよい。本工程で用いる溶媒は、前記シリコンアルコキシドとともに水をも溶かし込める溶媒であることが好適であるので、極性の大きな有機溶媒、例えば、アルコール類やケトン類を主成分とする溶媒であることが必要である。アルコール類は同程度の分子量のケトン類よりも蒸気圧が小さいので、安全上、ケトン類よりも好ましい。
上記アルコールとしては、２−プロパノール、エタノール、メタノールなどを用いることが好ましい。
【００３８】
また、本工程では、必要に応じて前記アルコール系溶媒に水を加えるのがよい。上述したように、前記シリコンアルコキシドは、完全に加水分解するために４倍の物質量の水を必要とする。一方、前記コア樹脂粒子は、通常水溶液中で作製されるので、多少の水が前記コア樹脂粒子とともに前記アルコール系溶媒中に持ち込まれる。この他、前記塩基性触媒としてアンモニアを用いる場合には、アンモニア水に含まれる水が前記アルコール系溶媒中にもちこまれる。このようにして持ち込まれる水によって前記加水分解反応に必要な水が確保される場合には、あえて水を加える必要はない。これらの水では不足する場合には、必要に応じて前記アルコール系溶媒に水を加えるのがよい。
本実施形態では、前記分散媒中に水を２５質量％程度含むことが好ましい。
【００３９】
前記シリコンアルコキシドの加水分解縮合を行う際には、加水分解縮合を促進させるための塩基性化合物を触媒として用いることが好ましい。
上記触媒として使用可能な塩基性化合物としては、例えば、メタノールアミン、エタノールアミン、プロパノールアミン、ブタノールアミン、Ｎ−メチルメタノールアミン、Ｎ−エチルメタノールアミン、Ｎ−プロピルメタノールアミン、Ｎ−ブチルメタノールアミン、Ｎ−メチルエタノールアミン、Ｎ−エチルエタノールアミン、Ｎ−プロピルエタノールアミン、Ｎ−ブチルエタノールアミン、Ｎ−メチルプロパノールアミン等のアミン類や、テトラメチルアンモニウムハイドロキサイド、テトラエチルアンモニウムハイドロキサイド、テトラプロピルアンモニウムハイドロキサイド、テトラブチルアンモニウムハイドロキサイド等のアンモニウム水酸化物、さらにはピリジン、ピロール、ピペラジン、ピロリジン、ピペリジン、ピコリン、モルホリン、メチルモルホリン、ジアザビシクロオクラン、ジアザビシクロノナン、ジアザビシクロウンデセン、アンモニア、水酸化ナトリウム、水酸化カリウム、水酸化バリウム、水酸化カルシウムなどを挙げることができるが、これらの中ではアンモニアを用いることより好ましい。
上記塩基性化合物の使用量は、シリコンアルコキシド中の加水分解性基の総量１モルに対して、通常、０．００００１〜２０モルの範囲、好ましくは０．００００５〜１０モルの範囲である。
【００４０】
前記アルコール系溶媒等の分散媒における前記コア樹脂粒子の濃度は５．０質量％以下とするのが好ましく、０．１２質量％以下とするのがより好ましい。このようにすると、前記シリカ層の形成の際に、粒子同士が凝集したり、癒着したりするのが抑えられ、分散性の良好な前記コア・シェル粒子が得られ、ひいては分散性の良好な前記中空シリカ粒子（中空粒子）が得られる。
【００４１】
また、前記分散媒中に前記コア樹脂粒子を分散させる際に、凝集防止剤を添加することが好ましい。そして、該凝集防止剤の存在下で前記シリコンアルコキシドの加水分解反応を起こさせ、前記コア樹脂粒子の表面をシリカ層で被覆するのがよい。このようにすると、前記シリカ層の形成の際に、粒子同士が凝集したり、癒着したりするのが抑えられ、分散性の良好な前記コア・シェル粒子が得られ、ひいては分散性の良好な前記中空シリカ粒子が得られる。また、粒子同士の癒着を防ぐために低い粒子濃度で中空シリカ粒子の作製を行う必要がなく、粒子濃度を高く設定できるので、生産性が高くなる。
【００４２】
前記凝集防止剤としては、非イオン性の界面活性剤、例えば、ポリビニルピロリドン、メチルセルロース、ヒドロキシエチルセルロース及びポリビニルアルコールからなる群から選ばれた少なくとも１種を用いることが好ましい。
なお、前記のように、例えば金属微粒子を成長させる工程においてポリビニルピロリドンを使用し、そのままポリビニルピロリドンが本工程に持ち込まれる態様であってもよい。
【００４３】
加水分解縮合における反応温度は０〜１００℃の範囲とすることが好ましく、より好ましくは２０〜８０℃の範囲である。また、反応時間は３０〜１５００分間の範囲程度である。
本工程によって形成されるコア・シェル粒子におけるシリカ層（外殻、シェル）の平均厚みは、最終的な穴あき中空シリカ粒子が担体としての強度を維持できる範囲で薄い方が好ましく、中空部の平均直径（平均容積）は、例えば内包物を多く保持する観点から大きい方が好ましい。さらに、後述するシェルに貫通穴を形成する工程において、中空粒子形状を維持しつつ確実にシェルに貫通する穴を形成するために、シリカ層の厚みは特定の範囲にあることが好ましい。これらの観点から、シリカ層の平均厚みは、２ｎｍ以上１００ｎｍ以下が好ましく、１４ｎｍ以上３２ｎｍ以下がより好ましい。
なお、上記シリカ層（シェル）の平均厚みは、シリカ層によって被覆されたコア・シェル粒子をＴＥＭ観察し、約１００個の粒子について測定した厚みを平均することによって求められる。
【００４４】
＜中空粒子を作製する工程＞
本工程は、前記工程で得られたコア・シェル粒子を加熱することにより、樹脂粒子を分解することで、内部に空孔を有するシリカ系の中空粒子を作製する工程である。
上記中空粒子の製造は、前記で得られるコア・シェル粒子を、コアの重合体の種類により異なるが、好ましくは１００℃以上、より好ましくは２００℃以上、さらに好ましくは４５０℃以上に加熱して、コアを構成する樹脂粒子を分解しガス化させてコア・シェル粒子内部から飛散させ、粒子内部に空孔を形成することによりなされる。加熱する際の雰囲気は、特に限定されず、空気、酸素存在下以外にも、真空中、不活性ガス雰囲気中で行うことができる。
【００４５】
上記中空粒子の製造において、コアの樹脂粒子には特に制約はないが、完全に分解し、ガス化させやすくするためには、架橋していないことが好ましい。これにより、低温で短時間に空孔を形成させることができる。例えばコアの樹脂粒子が架橋されている場合、８００℃以上、さらに好ましくは１１００℃以上で加熱する必要がある。従って、コアの重合体の単量体成分としては、加熱により分解する点で、スチレン、アクリロニトリル、酢酸ビニル等の単量体を主成分とし、架橋されていないものが好ましい。
本工程を経ることにより、前記コア・シェル粒子におけるコア（樹脂粒子）が消失し、シリカ層（シェル）の内面に金属微粒子が残存した中空粒子を得ることができる。
【００４６】
＜中空粒子のシェルに貫通穴を形成する工程＞
本工程は、前記工程により作製された中空粒子に対してレーザー光を照射して、シリカ層（シェル）の内面に固定された金属微粒子をプラズモン励起させ、金属微粒子が破壊されるとともに当該箇所のシリカ層をも破壊して、中空粒子のシェルに貫通穴を形成する工程である。
【００４７】
本工程において用いられるレーザーは、前記金属微粒子を内面に有する中空粒子に光照射して、上記金属微粒子をプラズモン励起させるものである。上記レーザー光の波長は上記金属微粒子の可視紫外吸収波長を持つものである。当該レーザー光の波長は、金属微粒子の種類によって適宜設定することが可能であり、レーザー光を発振する素子の基本波長でもよいし、例えば、非線形光学素子によって高調波に変換したものでもよい。上記レーザー光の波長としては、例えば、金属微粒子が金である場合、金の可視紫外吸収波長は５３０ｎｍであるので、レーザーとしては、例えば、Ｎｄ3+：ＹＡＧレーザーの第２高調波（５３２ｎｍ）を挙げることができる。
【００４８】
また、前記レーザー光はパルス光であることが好ましく、パルス幅は、例えば、１〜１０ｎｓの範囲である。当該レーザー光の照射強度は特に限定されず、上記金属微粒子の種類および上記パルス幅によって適宜調整することができるが、粒径が３０ｎｍの金を金属微粒子とし、パルス幅を５ｎｓとした場合には、１００〜２３０ｍＪ／ｃｍ2の範囲とすることが好ましい。
【００４９】
本工程において得られる貫通穴は、前記のように金属微粒子の破壊にともなって外殻であるシリカ層が破壊して形成されるものであるため、通常穴の径は金属微粒子の粒径よりやや大きく、穴の開口部の形状も金属微粒子の破壊にともなう円形状、楕円形状及び多角形状の少なくともいずれかである。すなわち、本実施形態における貫通穴の開口部の形状は、割れ目や裂け目といった細長い形状ではなく、縦横ともに十分な幅を有する形状である。
【００５０】
前記形成される貫通穴の平均径は、５ｎｍ以上１００ｎｍ以下であることが好ましく、１７ｎｍ以上５６ｎｍ以下であることがより好ましい。
なお、上記貫通穴の平均径は、本工程後の中空粒子をＴＥＭ観察し、約１００個の粒子に存在する全ての貫通穴の最大幅を測定し、これらを平均することによって平均径とした。
【００５１】
以上説明した各工程を有する本実施形態の穴あき中空シリカ粒子の製造方法により、外殻に所望の大きさの貫通穴を有する中空シリカ粒子を効率的に製造することができる。しかも、シェル層は比較的均一であり、穴径を自由にコントロールすることができる。
【実施例】
【００５２】
以下、本発明を実施例により更に詳細に説明するが、本発明は、これらの例によって何ら限定されるものではない。
なお、各工程で得られる樹脂粒子、金属微粒子及びコア・シェル粒子の平均粒子径、中空粒子におけるシリカ層厚、貫通穴の平均径等の諸特性は下記の方法に従って測定した。
【００５３】
透過型電子顕微鏡（ＴＥＭ）（日立ハイテクノロジーズ社製、商品名：日立電子顕微鏡Ｈ−７６００）を用いて加速電圧１００ｋＶで粒子の観察を行った。明視野中の全粒子（約１００個）の直径及び外殻部厚みを写真上で実測し、平均粒子径、及び平均外殻部厚みを求めた。また、約１００個の粒子の全貫通穴について最大幅を実測し、それらを平均したものを平均径とした。なお、上記観察は、各粒子をメタノールに分散してＴＥＭグリッド上に滴下して乾燥したものを用いて行った。
【００５４】
＜実施例１＞
（金微粒子の樹脂粒子表面への固定）
樹脂粒子としては、アミノ基含有ポリスチレン（ＰＳ）粒子を使用した。
まず、ポリビニルピロリドン（ＰＶＰ、キシダ化学社製、商品名：ポリビニルピロリドン  Ｋ−３０、重量平均分子量Ｍｗ：４００００）０．１４４ｇを、サンプル瓶中で超純水２０ｃｍ3に希釈し、１０分間超音波処理を行って完全に分散させたＰＶＰ分散液を作製した。
一方、前記アミノ基含有ポリスチレン粒子分散液（フナコシ（株）製、Polybead Amino Microspheres、アミノ基含有量：０．１２５ｍｅｑ／ｇ、固形分：２．５質量％、平均粒子径：１．０μｍ）０．１ｇをマイクロチューブ内で超純水１ｃｍ3に希釈し、１５０００ｒｐｍにて５分間遠心分離した後、上澄みを除去した。
【００５５】
このようにして洗浄したアミノ基修飾されたポリスチレン粒子を前記ＰＶＰ分散液に加え、蓋をしてホットスターラーにて３０℃で３０分間撹拌した。次いで、この溶液を約１０００ｒｐｍで激しく撹拌しながら、濃度９７ｍｍｏｌ／ｄｍ3のＨＡｕＣｌ4水溶液１．０５ｍｍ3を加えた（このときの反応液内のＨＡｕＣｌ4濃度は１．０×１０-5ｍｏｌ／ｄｍ3）。その後、蓋をして１７時間ゆっくりと撹拌を続けた。なお、撹拌中はホットスターラー上部にアルミホイルを被せて遮光した。反応終了後、４０００ｒｐｍで１５分間遠心分離を行って粒子を分離し、上澄みを除去することにより金微粒子を担持したポリスチレン粒子を回収した。
【００５６】
図１に、得られた金微粒子を担持したポリスチレン粒子の電子顕微鏡（ＴＥＭ）写真を示す。
図に示すように、ポリスチレン粒子表面に金微粒子がほぼ均一に担持されていることがわかる。この観察から、金微粒子の平均粒子径は１２ｎｍであった。また、粒子同士は凝集することなく安定に存在していたため、金微粒子を担持したポリスチレン粒子全体がＰＶＰによって修飾されていると考えられる。なお、超音波処理をしても金微粒子は粒子表面から離れることなく強く結合していた。
【００５７】
（コア・シェル粒子の作製）
前記工程で作製した金微粒子を担持したポリスチレン粒子を、サンプル瓶中で２−プロパノール２０ｃｍ3及び超純水５ｃｍ3の混合溶液に希釈した。この溶液を約１０００ｒｐｍで激しく撹拌しながら、濃度２５質量％のアンモニア水溶液０．８ｃｍ3を加え、そのまま撹拌しながら、即座にこれにテトラエトキシシラン（ＴＥＯＳ）３０ｍｍ3を加えた。その後、蓋をして２４時間ゆっくりと撹拌した。なお撹拌中はホットスターラー上部にアルミホイルを被せて遮光した。反応終了後、４０００ｒｐｍで１５分間遠心分離を行って粒子を分離し、上澄みを除去した後、エタノールで３回洗浄することにより、前記金微粒子を担持したポリスチレン粒子がシリカ層によって被覆されたコア・シェル粒子を回収した。
【００５８】
図２に、得られたコア・シェル粒子の電子顕微鏡（ＴＥＭ）写真を示す。
図に示すように、シリカ層が金微粒子を担持したポリスチレン粒子表面に均一な膜厚で形成され、外殻（シェル）を形成していることがわかる。また、シリカ層からなるシェル表面は滑らかであり、層厚は３２．０ｎｍであった。
【００５９】
（樹脂粒子の分解・除去）
前記工程で得たコア・シェル粒子（シリカ層で被覆された金微粒子担持ポリスチレン粒子、ポリスチレン量で２５ｍｇ分）を０．５ｃｍ3程度のエタノールに分散させ、サンプル瓶中で減圧乾燥させた。次いで、乾燥させた粒子をサンプル瓶ごと４５０℃で２時間焼成した。焼成後の粒子が付着したサンプル瓶にエタノール０．５ｃｍ3を加え、数秒間の超音波処理にて分散させた。
【００６０】
図３に、得られた焼成後の中空粒子の電子顕微鏡（ＴＥＭ）写真を示す。
図に示すように、４５０℃での焼成によってコア・シェル粒子におけるコアであるポリスチレン粒子が除去できたことがＴＥＭ写真のコントラストからわかる。また、中空粒子の内側に金微粒子が残存していることが、写真の黒点として確認できる。
【００６１】
（中空粒子への貫通穴の形成）
前記工程で得た中空粒子を、開口の１辺が１ｃｍの石英セル中でエタノールに希釈し、波長５３２ｎｍでの吸光度が０．１５になるように濃度を調整した。次いで、パラフィルムで石英セルに蓋をし、溶液を窒素ガスで緩やかにバブリングしながらＹＡＧレーザーによりレーザー光（波長：５３２ｎｍ、強度：２００ｍＪ／パルス、周波数：１０Ｈｚ）を３分間照射した。
【００６２】
図４に、得られたレーザー光照射後の中空粒子の電子顕微鏡（ＴＥＭ）写真を示す。
図４（Ａ）に示すように、レーザー照射により、図３における中空粒子の金微粒子に相当する箇所が白く抜けていることがわかる。また図４（Ｂ）に、該白く抜けている部分を拡大して示すが、当該部分は明らかに円形状の穴であり、この穴は中空粒子におけるシリカ層（シェル）を貫通していることがわかる。また、図５にレーザー光照射前後の中空シェル粒子の紫外・可視吸収スペクトルを示すが、照射前（０ｍｉｎ）に比べて照射後（３ｍｉｎ）では、金微粒子のプラズモン由来のピーク（５２０ｎｍ）が大きく減少していることがわかる。この結果は、中空粒子において金微粒子が消失、または小さくなっていることを示している。
以上の結果から、中空粒子のシェルに形成された貫通穴は金微粒子に由来し、レーザー光照射により金微粒子がプラズモン励起され、破壊、消失するとともに当該箇所のシリカ層を破壊することにより形成されることが確認された。
【００６３】
また、上記ＴＥＭ写真から求められた貫通穴の平均径は２２ｎｍであり、前記金微粒子と該貫通穴径とを比較すると、金微粒子の平均粒子径よりも貫通穴の平均径の方が大きくなっている。この理由として、レーザー光照射に伴って金微粒子周辺のシリカ層がエッチング（破壊）されたと考えると、穴の平均径の方が若干大きくなることも考えられるが、接近した二つ以上の金微粒子により穴がつながってしまうことや、衝撃で穴周辺のシリカ層が破損してしまうことも考えられる。
【００６４】
＜実施例２〜４＞
実施例１の金微粒子を樹脂粒子表面に固定する工程において、反応液内のＨＡｕＣｌ4濃度を第１表に示すように各々変更した以外は、実施例１と同様にしてコア・シェル粒子、中空粒子、さらに穴あき中空シリカ粒子を作製した。
各々における金微粒子粒径、シェル厚み、貫通穴径をまとめて第１表に示す。
【００６５】
＜実施例５〜９＞
実施例１のコア・シェル粒子を作製する工程において、シランカップリング剤（テトラエトキシシラン（ＴＥＯＳ）／テトラメトキシシラン（ＴＭＯＳ））の種類と配合量とを第１表に示すように各々変更した以外は、実施例１と同様にしてコア・シェル粒子、中空粒子、さらに穴あき中空シリカ粒子を作製した。
各々における金微粒子粒径、シェル厚み、貫通穴径をまとめて第１表に示す。
【００６６】
第１表に示すように、同一反応系でＨＡｕＣｌ4濃度を変化させることにより、金微粒子の平均粒子径を変えることができ、さらにはそれに対応して、中空粒子における貫通穴の平均径も変化させ
ることが可能であることがわかる。また、同一反応系でシランカップリング剤の種類、添加量を変化させることにより、シェル層の厚みを変えることが可能であることがわかる。
【００６７】
＜実施例１０〜１５＞
実施例１の金微粒子を樹脂粒子表面に固定する工程において、ＨＡｕＣｌ4濃度、及びＰＶＰの重量平均分子量Ｍｗや添加量を第１表に示すように各々変更した以外は、実施例１と同様にしてコア・シェル粒子、中空粒子、さらに穴あき中空シリカ粒子を作製した。
各々における金微粒子粒径、シェル厚み、貫通穴径をまとめて第１表に示す。
【００６８】
実施例１１〜１３を比較すると、同一反応系でＰＶＰの分子量を変化させることによっても、金微粒子の平均粒子径を変えることができ、さらにはそれに対応して、中空粒子における貫通穴の平均径も変化させることが可能であることがわかる。また、実施例１３〜１５を比較すると、同一反応系でＨＡｕＣｌ4濃度を変化させることによっても、金微粒子の平均粒子径を変えることができ、さらにはそれに対応して、中空粒子における貫通穴の平均径も変化させることが可能であることがわかる。
【００６９】
【表１】
0005518642.tif 000002
【００７０】
＜比較例１＞
特別な表面処理を行っていない、汎用のポリスチレン粒子（Polysciences, Inc.製、ポリスチレンミクロスフェア、平均粒径：５００ｎｍ）を用い、実施例１と同様の処理により金微粒子の樹脂粒子表面への固定を行ったところ、ポリスチレン表面への金微粒子の高分散な担持は起こらなかった。このことは、前記実施例では表面に存在する還元性の官能基を起点とした、金属イオンの還元析出により、ポリスチレン表面への金属微粒子の担持が可能となることを示す。
【００７１】
＜比較例２＞
実施例１において、金微粒子を樹脂粒子表面に固定する行程を行わなかった以外は実施例１と同様にしてコア・シェル粒子、中空粒子を作製した。これにレーザー光を照射したもののＴＥＭ写真を図６に示す。レーザー照射前の中空粒子と形状に変化は見られず、シリカ層の破壊は金を担持したのち、レーザー光を照射することで起こることがわかる。
【産業上の利用可能性】
【００７２】
本発明の穴あき中空シリカ粒子の製造方法は、粒子径がナノサイズでありながら内部に空気や種々の化合物や材料を内包できる穴あき中空シリカ粒子を効率的に製造することができるものであり、該穴あき中空シリカ粒子を用いた、自動車産業、一般機械産業、電気・電子産業、医療産業などに広く貢献することができる。
【図５】
0005518642.tif 000003
【図１】
0005518642.tif 000004
【図２】
0005518642.tif 000005
【図３】
0005518642.tif 000006
【図４】
0005518642.tif 000007
【図６】
0005518642.tif 000008